ПЛЕНКИ, ИЗДЕЛИЯ, ПОЛУЧЕННЫЕ ИЗ НИХ, И СПОСОБЫ ИХ ПОЛУЧЕНИЯ

1. Пленка, включающая, по меньшей мере, один слой, где, по меньшей мере, один слой включает площадь поверхности и где площадь поверхности включает множество вытянутых сегментов, и
где каждый вытянутый сегмент независимо имеет длину, по меньшей мере, 2,54 см, и
где, по меньшей мере, один слой получен из композиции, включающей один или несколько полиолефинов, и
где объединенная масса одного или нескольких полиолефинов составляет больше чем 90 мас.%, в расчете на общую массу композиции.
2. Пленка по п.1, где объединенная масса одного или нескольких полиолефинов составляет больше чем 95 мас.%, в расчете на общую массу композиции.
3. Пленка по п.1, где каждый вытянутый сегмент независимо имеет длину, по меньшей мере, 12,7 см.
4. Пленка по п.1, где каждый вытянутый сегмент независимо имеет длину, по меньшей мере, 25,4 см.
5. Пленка по п.1, где вытянутые сегменты в любом направлении все имеют одну и ту же длину.
6. Пленка по п.1, где площадь поверхности имеет прямоугольную форму, и каждый вытянутый сегмент проходит по всей длине площади поверхности.
7. Пленка по п.1, где площадь поверхности имеет прямоугольную форму, и каждый вытянутый сегмент проходит по всей ширине площади поверхности.
8. Пленка по п.1, где площадь поверхности имеет прямоугольную форму, и каждый вытянутый сегмент независимо проходит по всей длине или ширине площади поверхности.
9. Пленка по п.1, где каждый вытянутый сегмент ориентирован по направлению вытяжки пленки.
10. Пленка по п.1, где каждый вытянутый сегмент ориентирован по поперечному направлению пленки.
11. Пленка по п.1, где каждый вытянутый сегмент независимо ориентирован по направлению вытяжки или по поперечному направлению пленки.
12. Пленка по п.1, где больше чем 50% вытянутых сегментов (в расчете на общее число вытянутых сегментов) ориентировано по направлению вытяжки пленки и меньше чем 50% вытянутых сегментов (в расчете на общее число вытянутых сегментов) ориентировано по поперечному направлению пленки.
13. Пленка по п.1, где меньше чем 50% вытянутых сегментов (в расчете на общее число вытянутых сегментов) ориентировано по направлению вытяжки пленки и больше чем 50% вытянутых сегментов (в расчете на общее число вытянутых сегментов) ориентировано по поперечному направлению пленки.
14. Пленка по п.1, где вытянутые сегменты образованы вытяжкой пленки при температуре ниже самой высокой точки плавления композиции, использованной для формирования, по меньшей мере, одного слоя.
15. Пленка по п.14, где вытянутые сегменты образованы вытяжкой пленки при температуре в пределах 50° ниже самой высокой точки плавления композиции, использованной для формирования, по меньшей мере, одного слоя.
16. Пленка по п.1, где пленка включает меньше чем 10 мас.% наполнителя, в расчете на общую массу пленки.
17. Пленка по п.16, где пленка включает меньше чем 5 мас.% наполнителя, в расчете на общую массу пленки.
18. Пленка по п.17, где пленка включает меньше чем 1 мас.% наполнителя, в расчете на общую массу пленки.
19. Пленка по п.1, где, по меньшей мере, один слой получен из композиции, дополнительно включающей добавку, выбранную из группы, включающей УФ стабилизаторы, первичные антиоксиданты, вторичные антиоксиданты, модификаторы скольжения, антиадгезионные агенты, пигменты и их комбинации.
20. Пленка по п.1, где средняя толщина пленки составляет меньше чем или равна 1000 мкм.
21. Пленка по п.1, где пленка включает, по меньшей мере, два слоя.
22. Пленка по п.21, где пленка включает, по меньшей мере, три слоя.
23. Пленка по п.22, где пленка включает, по меньшей мере, пять слоев.
24. Пленка по п.23, где пленка включает, по меньшей мере, семь слоев.
25. Пленка по п.1, где общая площадь поверхности вытянутых сегментов включает больше чем 50% от общей площади поверхности пленки.
2
26. Пленка по п.1, где пленка имеет основную массу меньше чем 100 г/м.
27. Пленка по п.1, где пленка дополнительно включает барьерный слой.
28. Пленка по п.27, где барьерный слой сформирован из композиции, включающей, по меньшей мере, один полимер, выбранный из группы, включающей полиамиды, поливинилиденхлориды, поливиниловые спирты, сложные полиэфиры и их комбинации.
29. Пленка по п.26, где барьерный слой сформирован из композиции, включающей полиамид.
30. Пленка по п.29, где полиамидом является поликапролактам или полигексаметиленадиамид.
31. Пленка по п.29, где полиамид включает полимерные звенья, образованные гексаметилендиамином, адипиновой кислотой и капролактамом.
3
3
32. Пленка по п.1, где пленка имеет плотность от 0,870 г/смдо 0,960 г/см
33. Пленка по п.1, где, по меньшей мере, один слой сформирован из композиции, включающей сополимер этилена/α-олефина или их смесь.
34. Пленка по п.33, где сополимер этилена/α-олефина включает сополимер, полученный из мономеров, выбранных из группы, включающей этилен и 1-октен, этилен и 1-бутен, этилен и 1-гексен, этилен и 1-пентен, этилен и 1-гептен, этилен и пропилен, этилен и 4-метилпентен-1 и их смеси.
2
35. Пленка по п.33, где сополимер этилена/α-олефина имеет индекс расплава (I), больший или равный 0,01 г/10 мин.
2
36. Пленка по п.33, где сополимер этилена/α-олефина имеет индекс расплава (I), больший или равный 20 г/10 мин.
2
37. Пленка по п.33, где сополимер этилена/α-олефина имеет индекс расплава (I) от 0,01 г/10 мин до 20 г/10 мин.
3
38. Пленка по п.33, где сополимер этилена/α-олефина имеет плотность, большую или равную 0,885 г/см.
3
39. Пленка по п.33, где сополимер этилена/α-олефина имеет плотность, большую или равную 0,945 г/см.
3
40. Пленка по п.33, где сополимер этилена/α-олефина имеет плотность от 0,890 до 0,940 г/см.
41. Пленка по п.1, где усадка пленки составляет, по меньшей мере, 10% при 100°C в направлении вытяжки MD и/или поперечном направлении CD.
42. Пленка по п.1, где пленка после вытяжки при температуре пленки ниже, чем самая высокая точка плавления пленки, сохраняет плотность в пределах 10% от ее начальной плотности.
43. Пленка по п.1, где пленка имеет напряжение усадки больше чем 50 фунт/кв. дюйм (344,83 кПа) в направлении вытяжки и/или напряжение усадки, по меньшей мере, 10 фунт/кв. дюйм (68,97 кПа) в поперечном CD направлении, каждое измеренное при самой высокой точке плавления пленки.
44. Пленка по п.41, где пленка имеет напряжение усадки, по меньшей мере, 20 фунт/кв. дюйм (137,93 кПа) в поперечном направлении CD.
45. Пленка по п.41, где пленка имеет напряжение усадки, по меньшей мере, 50 фунт/кв. дюйм (344,83 кПа) в поперечном направлении CD.
46. Пленка по п.1, где пленка получена из пленки, полученной раздувом или литьем.
47. Пленка по любому из пп.1-46, где пленка сформирована из пленки, полученной экструзионным способом.
48. Пленка по п.47, где пленка сформирована из пленки, полученной способом соэкструзии.
49. Термоусадочная пленка, включающая, по меньшей мере, один компонент, полученный из пленки по любому из пп.1-48.
50. Изделие, включающее, по меньшей мере, один компонент, полученный из пленки по любому из пп.1-49.
51. Упаковка, включающая, по меньшей мере, один компонент, полученный из пленки по любому из пп.1-49.
52. Изделие, которое подвергнуто термоусадочной упаковке с использованием пленки по пп.1-49.
53. Изделие по п.52, где изделие подвергнуто термоусадочной упаковке при температуре ниже температуры 140°C.
54. Способ получения пленки, включающей, по меньшей мере, один слой, указанный способ включает формирование пленки и
инкрементную вытяжку пленки с получением множества вытянутых сегментов на площади поверхности пленки,
где каждый вытянутый сегмент имеет длину, по меньшей мере, 2,54 см, и
где, по меньшей мере, один слой сформирован из композиции, включающей один или несколько полиолефинов, и
где объединенная масса одного или нескольких полиолефинов составляет больше 90 мас.% в расчете на общую массу композиции.
55. Способ по п.54, где пленка вытянута с использованием, по меньшей мере, одной пары рифленых вальцов с взаимозацепляющимися валками.
56. Способ по п.54, где пленка получена экструзионным методом с раздувом.
57. Способ по п.54, где пленка сформирована экструзионным литьевым методом.
58. Способ по любому из пп.54-57, где пленка нагрета перед вытяжкой.
59. Способ по п.58, где пленка нагрета перед вытяжкой парой контактных нагревателей.
60. Способ по п.58, где пленка нагрета при температуре ниже самой высокой точки плавления пленки.
61. Способ по п.54, где пленка после вытяжки расправляется с помощью ширильной рамы или вальцов с изогнутыми валками.